FR 2945464 A1 20101119 FR 0902299 A 20090513 Procédé d'assemblage par soudage de pièces en alliage d'aluminium Domaine de l'invention L'invention concerne l'assemblage par soudage, particulièrement le soudage par friction malaxage, de pièces en alliage d'aluminium durcissables par traitement thermique et particulièrement d'alliages durcis par un traitement thermomécanique comportant une mise en solution, une trempe, une déformation à froid et un revenu. Etat de la technique Dans la fabrication des structures métalliques, notamment de structures métalliques destinées à la construction aéronautique, le soudage peut remplacer des techniques plus traditionnelles d'assemblage telles que le rivetage. Les méthodes de soudage permettent d'assembler rapidement les pièces sans réaliser d'orifice, ces derniers étant fréquemment des sites d'initiation de fissures. On connait des méthodes de soudage dans lesquelles une fusion des matériaux est réalisée, telles que, notamment, le soudage oxyacétylénique avec métal d'apport, le soudage à l'arc avec électrodes non fusibles (TIG), le soudage à l'arc avec fil électrodes fusibles ou soudage semi-automatique (MIG-MAG), le soudage laser, le soudage plasma, le soudage par faisceau d'électrons. On connait également des méthodes de soudage en phase solide telles que le soudage par friction-malaxage (en anglais Friction Stir Welding (FSW)) ou le soudage par friction. Malheureusement, un certain nombre de problèmes ont limité l'utilisation du soudage notamment dans la construction aéronautique. Un premier problème généralement rencontré avec les pièces soudées est la diminution de la résistance mécanique du joint soudé par rapport au métal éloigné de la zone soudée. Ainsi, on obtient typiquement un niveau de limite d'élasticité dans la zone soudée égal à environ 60 % de la limite d'élasticité du métal utilisé. Un second problème généralement rencontré est l'augmentation de la sensibilité à la corrosion dans la zone soudée. Encore un autre problème rencontré est la microstructure dans la zone soudée, par exemple le grossissement anormal des grains quand le mise en solution est réalisée après soudage. De façon à résoudre le problème de corrosion, on a proposé de protéger la zone soudée. 1/18 La demande US 2008/047222 (Lockheed Martin) enseigne le dépôt par vaporisation à froid sur le joint soudé FSW d'un matériau pour inhiber la corrosion. La demande WO 2004/014593 (Eclipse Aviation) enseigne l'application d'une couche de matériau d'étanchéité, tel qu'un matériau d'étanchéité/adhésif monomère, sur les surfaces à assembler de manière à former in situ un joint étanche polymère grâce à la chaleur de soudage de façon à protéger l'organe contre la corrosion aux soudures. Cependant, avec ce type de méthode de protection, le joint soudé reste sensible à la corrosion et un défaut du revêtement est toujours possible, en particulier pour des assemblages de forme complexe. Diverses séquences de traitements thermiques pré-soudage ou post-soudage ont été proposées pour améliorer les propriétés finales du joint soudé ou de l'assemblage soudé. Le brevet EP 1625242 (Alcan Rhenalu) enseigne un procédé dans lequel les éléments à souder sont soumis avant soudage à un traitement thermique, à une température T d'une durée d'au moins 2t1, t1 étant définie comme la durée minimale d'un traitement à la température T conduisant à une énergie spécifique du pic de fusion, définie par AED, de moins de 1 J/g. Le brevet EP 1799391 (Alcan Rhenalu) enseigne un procédé dans lequel on réalise un pré-revenu avant soudage sur l'un des membres de l'assemblage soudé de façon à obtenir un élément de structure comprenant au moins deux parties en alliage d'aluminium présentant différents compromis de propriété. Le brevet US6168067 (Mc Donnell Douglas) enseigne un procédé dans lequel on réalise l'étape de soudage sur des pièces ayant été mises en solution et trempées et se trouvant dans un état métallurgique incomplet et on réalise après soudage un traitement thermique de précipitation complémentaire. Le EP 1334793 (Boeing) enseigne un procédé de soudage par friction malaxage dans lequel on chauffe l'outil de soudage avant la réalisation du joint soudé et on réalise un traitement de mise en solution et trempe de l'ensemble soudé. Par ailleurs, il est connu d'introduire des contraintes en compression en surface du joint soudé, par des techniques telles que le brunissage (� burnishing �) et martelage à billes (� shot peening �) pour améliorer ses propriétés de tenue en fatigue et de résistance à la corrosion. Dans la demande WO 03/082512 (Surface Technology) il est proposé un procédé, destiné aux assemblage de métaux tels que l'aluminium, le titane ou l'acier, qui utilise un appareil de soudage possédant un outil de soudage et un outil de compression permettant d'induire lors de la dernière étape du procédé une couche de contrainte de compression résiduelle 2/18 superficielle le long de la surface de la ligne de soudure et d'appliquer à toutes régions thermomarquées une quantité spécifiée d'écrouissage à froid et de trempe superficielle. Dans ce dernier document, le problème spécifique d'ajout d'une opération de soudage au sein du procédé d'élaboration d'alliages d'aluminium durcis par un traitement thermomécanique comportant successivement une mise en solution, une trempe, une déformation à froid et un revenu n'est pas envisagé. Ainsi, pour certains alliages d'aluminium, notamment de la série 2XXX, les propriétés optimales sont obtenues après un traitement thermomécanique de ce type. L'état métallurgique obtenu est un état défini comme T8 dans la norme EN 515. Cette désignation s'applique aux produits mis en solution, écrouis puis revenus qui après mise en solution subissent un écrouissage pour améliorer leur résistance mécanique ou pour lesquels l'effet de l'écrouissage associé au planage ou au dressage se traduit sur les limites des caractéristiques mécaniques. Parmi les alliages pour lesquels l'état T8 est particulièrement favorable, on note plusieurs alliages de la série 2XXX et en particulier les alliages aluminium cuivre lithium. Le procédé d'assemblage par soudage de ces produits pose des problèmes spécifiques car il faut notamment d'établir à quel stade il convient de réaliser l'étape de soudage par rapport aux diverses étapes du procédé de mise en solution, trempe, écrouissage et revenu. On peut par exemple réaliser l'opération de soudage sur des pièces à l'état T3 ou à l'état T8, comme cela est décrit dans le brevet US5259897 (Martin Marietta). Bien que les résultats obtenus soient en général relativement satisfaisant en termes de résistance mécanique ou de corrosion, il serait utile pour certaines applications d'améliorer encore les performances obtenues pour le joint soudé, notamment en termes de résistance mécanique et de résistance à la corrosion. La présente invention cherche à résoudre le problème du soudage des alliages d'aluminium, notamment dont l'état métallurgique final est T8, de façon à améliorer les propriétés des joints soudés notamment en termes de résistance mécanique, de résistance à la corrosion et de microstructure de la zone soudée. 3/18 Objet de l'invention Un premier objet de l'invention est un procédé d'assemblage de pièces en alliage d'aluminium, dans lequel (i) on approvisionne au moins une première pièce en alliage d'aluminium dans un état mis en solution, trempé, optionnellement écroui, et vieilli naturellement à température ambiante ou ayant subi un pré-revenu, et au moins une seconde pièce en alliage d'aluminium, (ii) on soude les dites pièces pour obtenir un assemblage soudé présentant une zone soudée, (iii) on réalise une déformation à froid comprise entre 0,3 et 5 % de l'ensemble de ladite zone soudée, (iv) on réalise un revenu post-soudage de l'assemblage soudé ainsi déformé pour obtenir un état métallurgique final. Un autre objet de l'invention est un assemblage soudé susceptible d'être obtenu par le procédé selon l'invention. Encore un autre objet de l'invention est l'utilisation d'un assemblage soudé selon l'invention pour la réalisation d'un véhicule de transport. Description des figures La figure 1 montre la structure de la zone de soudure obtenue par soudage par friction-malaxage. (14a) : premier membre, (14b) : second membre, (16) : zone affectée thermomécaniquement, (18) : zone affectée thermiquement, (19) : noyau., (21) : limites de la zone soudée. La figure 2 montre la structure de la zone de soudure obtenue par soudage par friction-malaxage pour des produits de départ plus épais. Description détaillée de l'invention La désignation des alliages se fait en conformité avec les règlements de The Aluminium Association (AA), connus de l'homme du métier. Les définitions des états métallurgiques sont indiquées dans la norme européenne EN 515. 4/18 Sauf mention contraire, les caractéristiques mécaniques statiques, en d'autres termes la résistance à la rupture Rm, la limite d'élasticité conventionnelle à 0,2% d'allongement Rp0,2 et l'allongement à la rupture A, sont déterminées par un essai de traction selon la norme EN 10002-1, le prélèvement et le sens de l'essai étant définis par la norme EN 485-1. L'invention concerne la réalisation d'assemblages soudés comprenant au moins une pièce en alliage d'aluminium à durcissement par traitement thermique qui, après mise en solution, subit un écrouissage notamment pour la détensionner et/ou améliorer ses propriétés mécaniques. L'invention est particulièrement avantageuse pour les assemblages soudés comprenant au moins une pièce en alliage d'aluminium à durcissement par traitement thermique qui, après mise en solution, subit un écrouissage pour améliorer leur résistance mécanique, ou pour laquelle l'effet de l'écrouissage associé au planage ou au dressage se traduit sur les limites de caractéristiques mécaniques, c'est-à-dire dont l'état métallurgique final est connu comme état T8 ou T8X, le deuxième chiffre après le 8 pouvant être utilisé pour indiquer des quantités croissantes d'écrouissage après mise en solution ou pour certains états particuliers du type T8, le deuxième chiffre pouvant être utilisé pour indiquer différents niveaux de sous-revenu. Dans le procédé selon l'invention, on approvisionne au moins une première pièce en alliage d'aluminium dans un état mis en solution, trempé, optionnellement écroui, et vieilli naturellement à température ambiante ou ayant subi un pré-revenu, et au moins une seconde pièce en alliage d'aluminium. Si l'état métallurgique de la première pièce est un état vieilli naturellement à température ambiante, il s'agit d'un un état métallurgique T3 (mis en solution, écroui et mûri jusqu'à obtention d'un état pratiquement stable ou T4 (mis en solution et mûri jusqu'à obtention d'un état pratiquement stable). Si l'état métallurgique de la première pièce est un état pré-revenu, il s'agit d'un état qui ne correspond par à l'état métallurgique final mais d'un état tel que l'état métallurgique final, obtenu après le revenu post-soudage, est tel qu'il est le résultat du pré-revenu et du revenu post-soudage. On approvisionne également au moins une seconde pièce en alliage d'aluminium. De manière préférée, la seconde pièce est dans le même alliage et le même état métallurgique que la première pièce. Les pièces approvisionnées sont alors positionnées et soudées. Il peut s'agir de pièces planes ou rectilignes telles que des tôles ou des profilés ou de pièces ayant déjà subi une opération de mise en forme de façon à former par exemple un fuselage d'aéronef. Les pièces peuvent avoir la même épaisseur ou une épaisseur différente. L'assemblage de pièces d'épaisseurs 5/18 différentes est avantageux car il permet de limiter la génération de copeaux d'aluminium lors de finition par usinage de l'assemblage soudé. On peut utiliser une forme des pièces favorisant le positionnement relatif, telle que par exemple des rainures, encoches et excroissances complémentaires. On peut également souder les pièces bout à bout, en angle ou par tout mode habituel de soudage. Les méthodes de soudage dans lesquelles une fusion des matériaux est réalisée, telles que, notamment, le soudage oxyacétylénique avec métal d'apport, le soudage à l'arc avec électrodes non fusibles (TIG), le soudage à l'arc avec fil électrodes fusibles ou soudage semi-automatique (MIG-MAG), le soudage laser, le soudage plasma, le soudage par faisceau d'électrons peuvent être utilisées dans le cadre de l'invention. On préfère cependant les méthodes de soudage en phase solide. Le soudage par friction-malaxage est une méthode de soudage préférée, notamment car l'absence de fil d'apport permet de réaliser des traitements thermomécaniques optimisés pour les alliages en présence tant dans la zone soudée que dans le métal de base. A l'issue de l'opération de soudage on définit une zone soudée comprenant le noyau de la soudure et de la zone affectée thermiquement par le soudage. La largeur de la zone soudée peut par exemple être déterminée par des mesures de microdureté en surface du joint soudé. Dans le cadre de la présente invention, on considère que la zone soudée s'étend sur toute l'épaisseur des matériaux assemblé, même si dans certains cas la zone ainsi définie inclut une zone qui n'est pas affectée thermiquement, comme cela est illustré par les Figures 1 et 2. La Figure 1 illustre un exemple de structure métallurgique à l'intérieur et autour d'une zone soudée par friction-malaxage entre deux pièces en alliage d'aluminium, identiques ou différentes (14a et 14b). En dehors des zones éloignées de la soudure qui restent totalement non affectées, on peut distinguer 3 zones distinctes, - (19) : la zone affectée par la déformation plastique la plus sévère est appelée le � noyau �. Le noyau est la zone malaxée, déformée plastiquement et recristallisée à grains fins. La température y est la plus élevée au cours du soudage, comprise entre 470 et 580°C, elle varie notamment suivant les alliages, les épaisseurs à souder, et les paramètres de soudage utilisés. - (16) : la deuxième zone sur chaque côté du noyau est la zone thermo-mécaniquement affectée (TMAZ). Il s'agit de la zone frontière entre le noyau et la zone affectée thermiquement, qui a été moins déformée que le noyau, et qui peut présenter des signes de recristallisation. 6/18 - (18) : la zone affectée thermiquement (ZAT) entoure les zones déformées plastiquement précédentes et subit des transformations métallurgiques liées à la température accrue (en particulier, précipitation). La zone de soudure considérée dans le cadre de la présente invention est délimitée par les limites (21), déterminées en surface, par exemple par mesure de microdureté, et s'étendant dans toute l'épaisseur des pièces. Ainsi, dans la Figure 2, les matériaux sont épais par rapport à la dimension du noyau, mais on considère cependant que la zone soudée s'étend dans toute l'épaisseur des matériaux. Selon l'invention on réalise une déformation à froid comprise entre 0,3 et 5 % de l'ensemble de la zone soudée. Dans un premier mode de réalisation, on réalise cette déformation à froid par traction contrôlée de l'assemblage soudé. Une géométrie d'assemblage soudé permettant la réalisation de la déformation à froid par traction contrôlée est une géométrie dans laquelle, soumis à une traction contrôlée, l'ensemble de l'assemblage soudé subi une déformation sensiblement égale. Les forces de traction sont de préférences appliquées parallèlement à la soudure. Ainsi, dans ce premier mode de réalisation, la déformation à froid comprise entre 0,3 et 5% est réalisée non seulement sur la zone soudée mais également sur les autres zones de l'assemblage soudé. Dans ce mode de réalisation, il est avantageux que ladite première pièce soit avant soudage dans un état métallurgique T4 ou dans un état métallurgique T3 faiblement écroui, un écrouissage de moins de 1% est préféré. De manière préférée, la déformation à froid de l'assemblage soudé réalisée par traction contrôlée dans ce mode de réalisation est comprise entre 2 et 4%. Dans un second mode de réalisation on réalise cette déformation à froid comprise entre 0,3 et 5% localement typiquement par compression. La déformation à froid locale dans ce second mode de réalisation consiste essentiellement à déformer la zone soudée. Ce second mode de réalisation est notamment utilisé quand la géométrie de l'assemblage soudé ne permet pas de réaliser une déformation par traction contrôlée dans des conditions satisfaisantes. Ce procédé a l'inconvénient de nécessiter de nombreuses étapes de compression successives, mais l'avantage de pouvoir être appliqué dans la plupart des cas. 7/18 Dans ce second mode de réalisation, il est avantageux que ladite première pièce soit avant soudage dans un état métallurgique T3, de façon à ce que le métal de base présente avant soudage l'écrouissage permettant d'obtenir l'état métallurgique final souhaité. De manière avantageuse, l'écrouissage réalisé avant soudage dans ce second mode de réalisation est compris entre 2 et 5%. Les présents inventeurs ont constaté que de manière surprenante même une faible déformation de la zone soudée par compression permet d'améliorer significativement la résistance à la corrosion du joint soudé. Pour les taux de déformation les plus faibles, inférieurs à 0,6%, les présents inventeurs ont observé que lors du test Mastmaasis, la corrosion intergranulaire pouvait dans certains cas être observée en profondeur dans le noyau de la soudure. Avantageusement, la déformation à froid réalisée localement après soudage dans ce second mode de réalisation est donc comprise entre 0,6 et 2 %. Le procédé selon l'invention est particulièrement avantageux lorsque au moins la première pièce est en alliage d'aluminium de la série 2XXX, préférentiellement s'il est choisi dans la liste constituée de AA2022, AA2098, AA2198, AA2195, AA2196, AA2050, AA2039, AA2139, AA2219 et AA2297. D'une manière générale, le procédé selon l'invention est avantageux lorsque au moins la première pièce est en alliage d'aluminium Al-Cu-Li de la série 2XXX, comprenant préférentiellement 2 à 5 % en poids de cuivre et 0,8 à 2,5 % en poids de lithium. D'une manière avantageuse l'alliage Al-Cu-Li utilisé contient également 0,1 à 0,6% en poids d'argent et 0,1 à 1% en poids de magnésium. Dans une étape postérieure à la déformation à froid de l'assemblage soudé, on réalise un revenu post-soudage pour obtenir un état métallurgique final. L'état métallurgique final de ladite première pièce est de préférence un état T8 ou T8X mais d'autres états métallurgiques sont envisageables notamment les états T7X51 dans le cas des alliages 7XXX. Les conditions de revenu sont de préférence une température de 140 à 200 °C pendant une durée de 10 à 60 heures. Dans le cadre du premier mode de réalisation, on peut ainsi par exemple obtenir un état métallurgique final T86 en réalisant une déformation par écrouissage de 4% avant soudage, une déformation par traction contrôlée de 2% après soudage et un revenu approprié. La microstructure métallurgique de la zone soudée des assemblages obtenus par le procédé selon l'invention est différente de celle des produits selon l'art antérieur. Les présents 8/18 inventeurs pensent que la réalisation d'une déformation à froid après soudage suivie d'un revenu permet de générer dans la zone soudée une microstructure, notamment de précipitation, favorable tant pour les propriétés mécaniques que pour la résistance à la corrosion. Cependant une description quantifiée de cette microstructure est délicate et dépend notamment des alliages utilisés. Avantageusement, pour un assemblage soudé selon l'invention, la résistance à la corrosion selon le test Mastmaasis, effectué d'après la norme ASTM G85 A2 n'est pas inférieure à EA sans présence de corrosion intergranulaire, ce résultat étant observé en surface mais aussi quelle que soit la profondeur d'observation sous la surface, notamment à coeur du joint soudé. De façon avantageuse, le coefficient d'efficacité du joint, qui est le rapport entre la résistance à la rupture du joint soudé et celle de la tôle non soudée ou dans une zone éloignée de la zone soudée, est d'au moins 85% et de préférence au moins 90% pour les assemblages soudés selon l'invention. Par exemple, pour le soudage par friction malaxage de pièces en alliage AA2050 avec le procédé selon l'invention, l'efficacité du joint est au moins 90% et peut atteindre 93% ou même 95% tandis que la résistance à la corrosion du noyau et de la zone affectée thermiquement est au moins EA selon le test Maastmasis. Les assemblages soudés selon l'invention sont utiles pour la fabrication de véhicules de transport, en particulier pour la réalisation de panneaux ou de profilés. En particulier, les assemblages selon l'invention sont utiles pour la fabrication de véhicules ferroviaires, de véhicules de transport public, de transport maritime, de véhicules automobiles et de véhicules aériens. Les assemblages soudés selon l'invention trouvent des applications particulièrement avantageuses dans la construction aéronautique en ce qui concerne la fabrication d'éléments de structure. Le terme � élément de structure � se réfère à un élément utilisé en construction mécanique pour lequel les caractéristiques mécaniques statiques et / ou dynamiques ont une importance particulière pour la performance et l'intégrité de la structure, et pour lequel un calcul de la structure est généralement prescrit ou effectué. Il s'agit typiquement d'une pièce mécanique dont la défaillance est susceptible de mettre en danger la sécurité de ladite construction, de ses utilisateurs, de ses usagers ou d'autrui. Pour un avion, ces éléments de structure comprennent notamment les éléments qui composent le fuselage (tels que la peau de 9/18 fuselage (fuselage skin en anglais), les raidisseurs ou lisses de fuselage (stringers), les cloisons étanches (bulkheads), les cadres de fuselage (circumferential frames), les ailes (tels que la peau de voilure (wing skin), les raidisseurs (stringers ou stiffeners), les nervures (ribs) et longerons (spars)) et l'empennage composé notamment de stabilisateurs horizontaux et verticaux (horizontal or vertical stabilisers), ainsi que les profilés de plancher (floor beams), les rails de sièges (seat tracks) et les portes. Exemples Exemple 1 Dans cet exemple on a utilisé des tôles d'épaisseur 20 mm en alliage AA2050 à l'état T34, c'est-à-dire tractionnée après trempe d'environ 4%. Les tôles, positionnées bord à bord dans le 15 sens long, on été soudées par soudage par friction malaxage sur une profondeur d'environ 16 mm. Certains assemblages soudés ont ensuite subi une traction de 2,5%. 20 Les assemblages soudés ont ensuite subi un traitement thermique de revenu à 155 °C d'une durée comprise entre 12h et 24h. Pour référence, un assemblage ayant subi une traction de 2,5% n'a pas subi de revenu. Les assemblages soudés ainsi obtenus ont été caractérisés par des essais de tractions dans le 25 sens long (dans métal de base et dans le cordon) et dans le sens travers long, par des essais de corrosion sous tension (ASTM G44 et G49) sens TL, en travers de la soudure, et par des essais de corrosion feuilletante selon le test Mastmaasis (norme ASTM G85 A2, conditions dry bottom �) 30 Les résultats obtenus pour les essais mécaniques sont présentés dans le Tableau 1. Les échantillons 1 et 2 sont des exemples de référence, les échantillons 3, 4 et 5 sont des exemples selon l'invention. 10/18 Tableau 1. Caractéristiques mécaniques obtenues sur les différents échantillons d'assemblages soudés. Echantillon Traction Revenu Echantillon centré Echantillon dans le Echantillon dans le après sur le cordon de métal de base (sens métal de base (sens soudage soudure (sens L) TL) L) L0=40 mm L0=100 mm L0=40 mm Rm RpO.2 A. Rm RpO.2 A. Rm RpO.2 A. (MPa) (MPa) (%) (MPa) (MPa) (%) (MPa) (MPa) (%) 1 0% 18h 427 305 19 533 484 8.5 545 515 10 155°C 2 2,5% - 435 331 20 Non disponible 404 331 17 3 2,5% 12h 495 461 11 531 514 12 155°C 4 2,5% 18h 503 472 11 530 511 11 155°C 2,5% 24h 502 471 9 536 520 11 155°C 5 Tableau 2 Résultat des essais de corrosion sous tension Echantillon Traction Revenu Echantillon centré sur le Echantillon dans le métal de après cordon de soudure (sens base (sens TL) soudage TL) a =256 MPa a =295 MPa a =350 MPa a =450 MPa 1 0% 18h >40j >40j >40j >40j 155°C 2 2,5% - Non disponible 3 2,5% 12h > 40j > 40j > 40j > 40j 155°C 4 2,5% 18h > 40j > 40j > 40j > 40j 155°C 5 2,5% 24h > 40j > 40j > 40j > 40j 155°C 11/18 2945464 Tableau 3. Résistance à la corrosion observées après le test Mastmaasis. Echantillon Classification Mode de corrosion Métal Zone affectée Noyau Métal de base Zone affectée Noyau de thermiquement thermiquement base 1 N EB/EC N Transgranulaire Feuilletante, Intergranulaire dans certains, et cas, corrosion transgranulaire généralisée sévère 2 EA ED N Intergranulaire Exfoliation Intergranulaire 3 N/EA N/ EA N Transgranulaire Transgranulaire Transgranulaire 4 N/EA N/EA N Transgranulaire Transgranulaire Transgranulaire Corrosion intergranulaire = corrosion localisée aux joints de grains. Corrosion transgranulaire = corrosion localisée à l'intérieur des grains. Exemple 2 Comme dans l'exemple précédent, on a utilisé des tôles d'épaisseur 20 mm en alliage AA2050 à l'état T34, c'est-à-dire tractionnée après trempe d'environ 4%. Les tôles, 10 positionnées bord à bord dans le sens long, on été soudées par soudage par friction malaxage sur une profondeur d'environ 16 mm (échantillon 6 et échantillon 7). La zone de soudure dont la largeur mesurée par mesure de microdureté était comprise entre 50 et 70 mm. Des prélèvements effectués dans les échantillons 6 et 7 ont ensuite subi une 15 compression à l'aide d'un outil de largeur 80 mm dans la zone de soudure. Les prélèvements, localement déformés à froid dans la zone de soudure ou pas, ont ensuite subi un traitement thermique de revenu à 155 °C d'une durée de 18h et ont été caractérisé par des essais de corrosion feuilletante selon le test Mastmaasis (norme ASTM G85 A2, 20 conditions � dry bottom �), après un usinage de 1 à 11 mm à partir de la surface du joint soudé. Les résultats obtenus sont présentés dans le Tableau 4 5 25 12/18 2945464 Tableau 4. Résistance à la corrosion observées après le test Mastmaasis. Echantillon Taux de Profondeur Classification Mode de corrosion compressi- d'observati- on de la on par zone rapport à la soudée surface du joint (mm) Métal Zone Noyau Métal de Zone Noyau de base affectée base affectée thermique thermique ment ment 6 0% 11 P EC P Transg Feuilletant Interg 6 L23% I P P P Transg Transg Transg 6 1.66% 6,5 P P P Transg Transg Transg 6 1.24% 11 P EA P Transg Transg Transg 7 0.60% 1 P EA P Transg Transg Transg 7 0.80% 11 P EA P Transg Transg Transg 7 0.83% I P EA P Transg Transg Transg 7 0.93% 6,5 P EA P Transg Transg Transg 7 0,88% 11 P EA P Transg Transg Transg 7 0,72% 6,5 P P+ P Transg Transg Transg Transg : transgranulaire. Interg : Intergranulaire Exemple 3 On a utilisé des tôles d'épaisseur 75 mm en alliage AA2050 à l'état T34, c'est-à-dire tractionnée après trempe d'environ 4%. Les tôles, positionnées bord à bord dans le sens long, 10 ont été soudées par soudage par friction malaxage sur une profondeur d'environ 16 mm (échantillon 8 et échantillon 9, ce type de configuration est illustré par la Figure 2). La zone de soudure dont la largeur mesurée par mesure de microdureté était comprise entre 50 et 70 mm. Des prélèvements effectués dans les échantillons 8 et 9 ont ensuite subi une 15 compression à l'aide d'un outil de largeur 80 mm dans la zone de soudure. Les prélèvements, localement déformé à froid dans la zone de soudure ou pas, ont ensuite subi un traitement thermique de revenu à 155 °C d'une durée de 18h et ont été caractérisé par des essais de corrosion feuilletante selon le test Mastmaasis (norme ASTM G85 A2, 20 conditions � dry bottom �), après un usinage de 0,2 à 10 mm à partir de la surface du joint soudé. Les résultats obtenus sont présentés dans le Tableau 5. 5 13/18 2945464 Tableau 5. Résistance à la corrosion observées après le test Mastmaasis. Echantillo Taux de Profondeur Classification Mode de corrosion n compressio d'observati- n de la zone on par soudée rapport à la surface du joint (mm) Métal Zone Noyau Métal de Zone Noyau de base affectée base affectée thermique thermique ment ment 8 0% 0,2 P EA P Transg Transg Transg + Interg 8 0% 10 P EA P Transg Transg Transg + Interg 8 0%Ic 18 P EA P Transg Transg Transg + interg 8 1,25% 0,2 P P P Transg Transg Transg 8 0,71% 0,2 P EA P Transg Transg Transg 8 0,45% 0,2 P EA P Transg Transg Transg 8 0,47% 10 P EA P Transg Transg Transg + interg 8 1,31% 10 P EA P Transg Transg Transg 9 0.69% 10 P EA P Transg Transg Transg Transg : transgranulaire ù Interg : intergranulaire 5 Avec le procédé selon l'invention, on n'observe pas de corrosion intergranulaire en surface (profondeur d'observation 0,2 mm) et on n'observe de la corrosion intergranulaire en profondeur (profondeur d'observation 10 mm) que dans le cas du plus faible taux de compression de la zone soudée (0,47%). 14/18 Revendications1. Procédé d'assemblage de pièces en alliage d'aluminium, dans lequel (i) on approvisionne au moins une première pièce en alliage d'aluminium dans un état mis en solution, trempé, optionnellement écroui, et vieilli naturellement à température ambiante ou ayant subi un pré-revenu, et au moins une seconde pièce en alliage d'aluminium, (ii) on soude les dites pièces pour obtenir un assemblage soudé présentant une zone soudée, (iii) on réalise une déformation à froid comprise entre 0,3 et 5 % de l'ensemble de ladite zone soudée, (iv) on réalise un revenu post-soudage de l'assemblage soudé ainsi déformé pour obtenir un état métallurgique final. 2. Procédé la revendication 1 dans lequel la dite déformation à froid est réalisée par traction contrôlée de l'assemblage soudé. 3. Procédé selon la revendication 2 dans lequel la dite première pièce est avant soudage dans un état T4 ou dans un état T3 écroui de moins de 1%. 4. Procédé selon la revendication 2 ou la revendication 3 dans lequel ladite déformation à 20 froid de l'assemblage soudé réalisée par traction contrôlée est comprise entre 2 et 4%. 5. Procédé selon la revendication 1 dans lequel ladite déformation à froid est réalisée localement typiquement par compression. 25 6. Procédé selon la revendication 5 dans lequel la dite première pièce est avant soudage dans un état T3, avec un écrouissage réalisé avant soudage de préférence compris entre 2 et 5%. 7. Procédé selon la revendication 5 ou la revendication 6 dans lequel ladite déformation à 30 froid réalisée localement est comprise entre 0,6 et 2 %. 8. Procédé selon une quelconque des revendications 1 à 7 dans lequel ladite première pièce est en alliage d'aluminium de la série 2XXX. 15/18. Procédé selon la revendication 8 dans lequel le dit alliage de la série 2XXX est un alliage Al-Cu-Li. 10. Procédé selon la revendication 8 dans lequel ledit alliage d'aluminium de la série 5 2XXX est choisi dans la liste constituée de AA2022, AA2098, AA2198, AA2195, AA2196, AA2050, AA2039, AA2139, AA2219 et AA2297. 11. Procédé selon une quelconque des revendications 1 à 10 dans lequel ledit état métallurgique final est un état T8 ou T8X. 12. Procédé selon une quelconque des revendications 1 à 11 dans lequel le soudage est effectué par la technique de soudage par friction malaxage. 13. Assemblage soudé susceptible d'être obtenu par le procédé selon une quelconque des 15 revendications 1 à 12. 14. Assemblage soudé selon la revendication 13 dans lequel la résistance à la corrosion selon le test Mastmaasis, effectué d'après la norme ASTM G85 A2 n'est pas inférieure à EA, sans présence de corrosion intergranulaire. 15. Assemblage soudé selon la revendication 13 ou la revendication 14 dans lequel l'efficacité du joint soudé est d'au moins 85% et de préférence au moins 90%. 16. Utilisation d'un assemblage soudé selon une quelconque des revendications 13 à 15 25 pour la réalisation d'un véhicule de transport. 17. Utilisation selon la revendication 16 dans la construction aéronautique pour la fabrication d'éléments de structure. 10 20 16/18